(57)【特許請求の範囲】
【請求項１】
蓄光材を含有する合成樹脂製の透光性を有する表面層と、合成樹脂製の裏面層とを備えた蓄光性複層樹脂部材であって、
表面層が、波長３００〜４００ｎｍの光線透過率が６０％以上で、かつ、波長４５０〜６５０ｎｍの光線透過率が９０％以上である透光性の可塑剤を含有し、
裏面層が、蛍光増白剤及び白色系顔料を含有し、
前記裏面層における蛍光増白剤の含有量が、裏面層のマトリックス樹脂１００質量部に対して０．１〜５質量部であること、
を特徴とする蓄光性複層樹脂部材。
【請求項２】
前記白色系顔料が酸化チタンであり、前記裏面層が略白色の層であることを特徴とする、請求項１に記載の蓄光性複層樹脂部材。
【請求項３】
前記裏面層における酸化チタンの含有量が、裏面層のマトリックス樹脂１００質量部に対して５〜２０質量部であることを特徴とする、請求項１又は請求項２に記載の蓄光性複層樹脂部材。
【請求項４】
前記蛍光増白剤の分子量が２００〜７００であることを特徴とする、請求項１ないし請求項３のいずれかに記載の蓄光性複層樹脂部材。
【請求項５】
前記表面層の波長３００〜４００ｎｍの光線透過率が３０％以上であることを特徴とする、請求項１ないし請求項４のいずれかに記載の蓄光性複層樹脂部材。
【発明の詳細な説明】
【技術分野】
【０００１】
本発明は、床材や避難誘導表示材などの用途に好ましく採用される蓄光性複層樹脂部材に関し、更に詳しくは、高価な蓄光材の使用量を少なくしても高輝度で可視光（りん光）を発光し得る視認性の高い経済的に有利な蓄光性複層樹脂部材に関する。
【背景技術】
【０００２】
従来より、紫外線照射時に任意の有色可視光を発光でき、配合剤量を少量としても十分な輝度を発生すると共に、透明感とクリスタルな装飾性を有し、内部発光により深みのある印象を与えることが可能な蛍光体組成物として、合成樹脂や塗料などの媒体１００重量部当たり蛍光増白剤０．０５重量部と蛍光顔料０．０５重量部以上とを配合した蛍光体組成物が知られている（特許文献１）。
【先行技術文献】
【特許文献】
【０００３】
【特許文献１】特開平１１−６１１１５号公報
【発明の概要】
【発明が解決しようとする課題】
【０００４】
しかしながら、特許文献１のように蛍光増白剤と蛍光顔料を配合した蛍光体組成物は、蛍光増白剤の励起波長領域と蛍光顔料の励起波長領域が全体的又は部分的に重複する場合、蛍光増白剤も蛍光顔料の励起波長領域の光を吸収して蛍光顔料の励起を阻害することになるため、りん光輝度が十分に向上しないという問題があり、しかも、蛍光増白剤によって耐候性と耐汚れが低下するという問題もあった。
【０００５】
本発明は上記問題に対処すべくなされたもので、その目的とするところは、高価な蓄光材の使用量を少なくしても高輝度で可視光（りん光）を発光し、しかも蛍光増白剤による表面層の耐候性の低下がない、経済的に有利な視認性の高い蓄光性複層樹脂部材を提供することにある。
【課題を解決するための手段】
【０００６】
上記目的を達成するため、本発明に係る蓄光性複層樹脂部材は、蓄光材を含有する合成樹脂製の透光性を有する表面層と、合成樹脂製の裏面層とを備えた蓄光性複層樹脂部材であって、表面層が、波長３００〜４００ｎｍ（蓄光材励起波長領域と重複する波長領域）の光線透過率が６０％以上で、かつ、波長４５０〜６５０ｎｍ（蓄光材から出射される可視光線の波長領域）の光線透過率が９０％以上である透光性の可塑剤を含有し、裏面層が、蛍光増白剤及び白色系顔料を含有し、前記裏面層における蛍光増白剤の含有量が、裏面層のマトリックス樹脂１００質量部に対して０．１〜５質量部であること、を特徴とするものである。
【０００７】
本発明の蓄光性複層樹脂部材においては、白色系顔料が酸化チタンであり、裏面層が略白色の層であることが好ましい。
そして、裏面層における酸化チタンの含有量は、裏面層のマトリックス樹脂１００質量部に対して５〜２０質量部であることが好ましい。この蛍光増白剤の分子量は２００〜７００であることが好ましい。
更に、表面層の波長３００〜４００ｎｍの光線透過率は３０％以上であることが好ましい。
【発明の効果】
【０００８】
本発明の蓄光性複層樹脂部材のように、透明性を有する合成樹脂製の表面層に蓄光材が含有され、合成樹脂製の裏面層に蛍光増白剤が含有されていると、表面層の蓄光材が、表面層に入射した光線のうち蓄光材を励起する波長領域（以下、蓄光材励起波長領域という）の光線を吸収して励起され、蓄光材励起波長領域よりも長波長領域の可視光線（りん光）を出射する。そして、裏面層に含有される蛍光増白剤は、表面層を透過して裏面層に入射した、蛍光増白剤を励起する波長領域（以下、蛍光増白剤励起波長領域という）の光線を吸収して励起され、蛍光増白剤励起波長領域よりも長波長領域の紫外光線ないし可視光線を出射する。このように、本発明の蓄光性複層樹脂部材は、蓄光材と蛍光増白剤を表面層と裏面層に別々に含有させることで、蓄光材励起波長領域と蛍光増白剤励起波長領域とが部分的又は全体的に重複しても、その重複する励起波長領域の光線が表面層を透過する間に蛍光増白剤によって吸収されないようにしてあるため、表面層の蓄光材は蓄光材励起波長領域の光線を蛍光増白剤に阻害されることなく吸収し、十分に励起されてりん光を出射するのでりん光輝度が向上する。そして、表面層の蓄光材から出射される可視光線（りん光）に加えて、裏面層の蛍光増白剤も紫外光線ないし可視光線を出射するので、蓄光性複層樹脂部材全体としてのりん光輝度が一層向上し、特に、蛍光増白剤から出射される紫外光線ないし可視光線の波長領域が蓄光材励起波長領域と重複する場合は、表面層の蓄光材が、表面層に入射した蓄光材励起波長領域の光線と、裏面層の蛍光増白剤から出射される紫外光線ないし可視光線のうち蓄光材励起波長領域と重複する波長領域の光線を吸収して二重に励起されるため、りん光輝度が更に向上する。
【０００９】
また、表面層に蓄光材と蛍光増白剤が含有されている場合は、蛍光増白剤によって表面層の耐候性が低下することになる。具体的には、光線に曝された蛍光増白剤の作用で表面層のマトリックス樹脂が黄変するなどして、表面層の光線透過性が低下し、その結果、表面層中に存在する蓄光材に届く蓄光材励起波長領域の光線量が低下してしまうという不具合を生じる。一方、本発明の蓄光性複層樹脂部材のように、蓄光材と蛍光増白剤が表面層と裏面層に別々に含有されていると、表面層の耐候性を低下させる心配はなく、長期にわたって表面層中の蓄光材に届く蓄光材励起波長領域の光線量を確保できる。また、蓄光材と蛍光増白剤が表面層に含有されていると、蛍光増白剤によって表面層が粘着性を呈することが多いため、特に屋外で使用する場合は表面層に汚れが付着して表面層への光線到達を妨げ、蓄光材の励起や発光が阻害されることになるが、本発明の蓄光性複層樹脂部材のように表面層と裏面層に蓄光材と蛍光増白剤が別々に含有されていると、表面層が粘着性を呈することがなく、表面層に汚れが付着し難いので、蓄光材の励起や発光が阻害される心配もない。
【００１０】
本発明の蓄光性複層樹脂部材において、裏面層が酸化チタンを含有した略白色の層であると、表面層の蓄光材から裏面層側に向けて出射された可視光線（りん光）や表面層を透過した全光線が略白色の裏面層によって表面側に反射されるため、蓄光性複層樹脂部材全体としてのりん光輝度が更に向上する。
また、裏面層において蛍光増白剤と酸化チタンが共存すると、後述するように蛍光増白剤から出射される光線の波長領域が短波長側にシフトするため、蛍光増白剤から出射される光線の波長領域と蓄光材励起波長領域との重複領域が広くなり、この重複領域の光線を表面層の蓄光材が吸収して更に強く励起されるので、りん光輝度が一層向上する。
【００１１】
本発明の蓄光性複層樹脂部材において、裏面層の蛍光増白剤の含有量を、裏面層のマトリックス樹脂１００質量部に対し０．１〜５質量部としたものは、蓄光性複層樹脂部材全体としてのりん光輝度を満足に向上させることができる。けれども、蛍光増白剤の含有量が０．１質量部を下回ると、りん光輝度を向上させることが難しくなり、５質量部を上回ると、光は裏面層を透過し易くなって、表層への反射率が低下する。また、後述するように蓄光性複層樹脂部材の耐候性が低下すると共に、りん光輝度を向上させることも難しくなる。
【００１２】
そして、裏面層における酸化チタンの含有量を、裏面層のマトリックス樹脂１００質量部に対して５〜２０質量部としたものは、蓄光性複層樹脂部材全体としてのりん光輝度を更に向上させることができる。けれども、酸化チタンの含有量が５質量部を下回ると、りん光輝度を向上させることが難しくなり、２０質量部を上回ると、蓄光性複層樹脂部材の耐熱性が低下する傾向がみられる。
【００１３】
また、蛍光増白剤の分子量が２００〜７００であると、蛍光増白剤が裏面層のマトリックス合成樹脂に容易に分散し、且つ、裏面層から蛍光増白剤がブリードアウトすることもない。けれども、蛍光増白剤の分子量が２００を下回ると、裏面層から蛍光増白剤がブリードアウトし易くなり、分子量が７００を上回ると、マトリックス樹脂に対する蛍光増白剤の分散性が低下する。
【００１４】
更に、表面層を構成するマトリックス樹脂の波長３００〜４００ｎｍにおける光線透過率が３０％以上であると、この３００〜４００ｎｍの波長領域と蛍光増白剤励起波長領域が重複するため、蛍光増白剤励起波長領域のうちの重複する３００〜４００ｎｍの波長領域の光線が表面層を３０％以上の光線透過率で透過し、裏面層の蛍光増白剤を十分励起して、蛍光増白剤励起波長領域よりも長波長領域の光線を蛍光増白剤から出射するので、蓄光性複層樹脂部材全体としてのりん光輝度を確実に向上させることができる。
【図面の簡単な説明】
【００１５】
【図１】本発明の一実施形態に係る蓄光性複層樹脂部材の断面図である。
【発明を実施するための形態】
【００１６】
以下、本発明の蓄光性複層樹脂部材の好ましい実施形態について詳細に説明する。
【００１７】
図１は本発明の一実施形態に係る蓄光性複層樹脂部材の断面図であって、この蓄光性複層樹脂部材Ａは、合成樹脂製の表面層１と合成樹脂製の裏面層２を備えた二層構造のシート状の部材であり、表面層１には蓄光材が、また、裏面層２には蛍光増白剤が、それぞれ含有されている。
【００１８】
蓄光性複層樹脂部材の形状は、この実施形態のような二層構造のシート形状に限定されるものではなく、例えば、内層（裏面層）の表面に外層（表面層）を設けた管形状の部材としたり、芯材層（裏面層）の表面に外層（表面層）を設けた棒形状の部材としたり、中実又は中空の基体層（裏面層）の表面に外層（表面層）を設けた異形状の部材とするなど、所望形状の部材とすることができる。
また、場合によって（とくにシート状の部材である場合）は、表面層１と裏面層２との間に、中間層として、透光性のガラス繊維や合成樹脂繊維からなる織布もしくは不織布などを設けたり、裏面層２に上記繊維や無機充填材を含有させたりすることによって、蓄光性複層樹脂部材Ａを補強すると共に、熱伸縮を抑制するようにしてもよい。
【００１９】
蓄光性複層樹脂部材Ａの表面層１は透光性を有する層であり、このように透光性を有する表面層１を裏面層２の上に積層したため、表面層１に含有される蓄光材が、表面層１を透過する蓄光材励起波長領域の光線により励起されて、蓄光材励起波長領域よりも長波長領域の可視光線（りん光）を出射し、裏面層２に含有される蛍光増白剤が、表面層１を透過して裏面層２に入射した蛍光増白剤励起波長領域の光線により励起されて、蛍光増白剤励起波長領域よりも長波長領域の光線（紫外光線ないし可視光線）を出射するようになっている。
【００２０】
表面層１のマトリックス樹脂としては、例えば、塩化ビニル樹脂や酢酸ビニル樹脂、ポリカーボネート樹脂、ポリオレフィン樹脂などの光学的に透明な熱可塑性樹脂が好ましく、これらの樹脂は単独で使用してもよいし、適宜混合して使用してもよい。また、光学的に透明な公知の熱硬化性樹脂を使用してもよい。
この表面層１のマトリックス樹脂には、蓄光材の他に、透光性の可塑剤や添加剤（例えば、光安定剤、熱安定剤、成形助剤など）が適宜添加される。しかし、表面層１の透光性を阻害する顔料などの着色剤や無機充填剤を添加することは望ましくない。
【００２１】
表面層１に含有させる蓄光材としては、ラジウム系化合物、プロメチウム系化合物、ストロンチウム系化合物、亜鉛系化合物（ＺｎＳ系）等が挙げられるが、そのなかでも特に好ましい蓄光材は、ジスプロシウム、ユウロピウムで付活したアルミン酸ストロンチウム(イエローグリーン発色のＳｒＡｌ２Ｏ４：Ｅｕ，Ｄｙと、ブルーグリーン発色のＳｒ４Ａｌ１４Ｏ２５：Ｅｕ，Ｄｙ）である。これらの蓄光材は、単独で又は複数種組み合わせて、表面層１に含有される。
後述の実施例で使用する蓄光材（イエローグリーン発色のＳｒＡｌ２Ｏ４：Ｅｕ，Ｄｙ）は、蓄光材励起波長領域が２５０〜４５０ｎｍ（ピーク波長３５０ｎｍ）であり、この波長領域の光線（紫外光線ないし可視光線）を吸収して、人が視認できる波長４５０〜６５０ｎｍ（ピーク波長５２５ｎｍ）のイエローグリーン発色の可視光線（りん光）を出射することにより、暗所での避難誘導や危険指示を可能とするものである。
【００２２】
蓄光材の好ましい平均粒子径は４０〜３５０μｍであり、この範囲の平均粒子径であると、後掲の［表２］の試料片Ｎｏ．１１、Ｎｏ．４、Ｎｏ．１２のように、合格水準以上の高いりん光輝度を得ることができる。しかし、蓄光材の平均粒子径が２５μｍと小さ過ぎるもの（試料片Ｎｏ．１０）や、４００μｍと大き過ぎるもの（試料片Ｎｏ．１３）は、りん光輝度が低下し、合格水準を下回るようになる。また、後掲の［表２］に示すように、蓄光材の平均粒子径が大きいほど、蓄光性複層樹脂部材の耐候性が低下すると共に、蓄光材が脱落し易くなり、平均粒子径が４００μｍ以上と大き過ぎるもの（試料片Ｎｏ．１３）は、耐候性が合格水準を下回るだけでなく、蓄光材が容易に脱落するようになる。また、成形時、設備の損傷が激しいなどの問題もある。
蓄光材の更に好ましい平均粒径は５０〜３００μｍである。
【００２３】
表面層１における蓄光材の含有量は、表面層１のマトリックス樹脂１００質量部に対して５０〜３００質量部であることが好ましく、この範囲内の含有量であると、後掲の［表３］の試料片Ｎｏ．１５、Ｎｏ．４、Ｎｏ．１６、Ｎｏ．１７、Ｎｏ．１８のように、合格水準以上のりん光輝度と耐候性を得ることができる。しかし、蓄光材の含有量が２５質量部と少な過ぎるもの（試料片Ｎｏ．１４）は、りん光輝度も耐候性も大幅に低下して、合格水準を下回るようになる。また、後掲の［表３］に示すように、蓄光性複層樹脂部材の脆さは蓄光材の含有量が多くなるほど増し、蓄光材の含有量が３００質量部のもの（Ｎｏ．１８）は合格水準をクリアできない。従って、りん光輝度と耐候性に加えて蓄光性複層樹脂部材の脆さまで合格水準をクリアできる蓄光材の更に好ましい含有量は、１００〜２５０質量部である。
【００２４】
表面層１の蓄光材の好ましい目付量は０．６〜１．８ｋｇ／ｍ２であり、この範囲内の目付量であれば、後掲の［表４］の試料片Ｎｏ．４、Ｎｏ．２０のように、合格水準以上のりん光輝度と耐候性を得ることができる。けれども、蓄光材の目付量が０．５ｋｇ／ｍ２と少な過ぎるもの（試料片Ｎｏ．１９）は、りん光輝度も耐候性もかなり低下して、合格水準を下回るようになる。後掲の［表４］に示すように、蓄光材の目付量が多くなるほど、りん光輝度も耐候性も向上するが、目付量が多過ぎると蓄光材コストが高くなり、そのわりには蓄光材コストに見合うだけの顕著なりん光輝度向上効果や耐候性向上効果が得られないので、目付量の上限を上記のように１．８ｋｇ／ｍ２とするのが適当である。
【００２５】
後掲の［表５］の試料片Ｎｏ．２１、Ｎｏ．４、Ｎｏ．２２のように、表面層１の蓄光材の目付量を同一にした場合は、表面層１の厚さが増加するほど、即ち、表面層１における蓄光材の密度が小さくなるほど、りん光輝度が向上したものの、耐候性は低下する。これは、表面層１の厚さの増加により蓄光材の密度が小さくなるにしたがって、蓄光材の粒子と粒子の間隔が広がり、波長３００〜７００ｎｍの光線（蓄光材に吸収される蓄光材励起波長領域の光線と蓄光材から出射される可視光線）が表面層１を透過し易くなること、及び、表面層１を光線が透過しやすくなることによって、表面層と裏面層を構成するマトリックス樹脂の紫外線による劣化が進むからであると考えられる。
【００２６】
表面層１のマトリックス樹脂に含有させる可塑剤や添加剤（例えば光安定剤、熱安定剤、成形助剤など）は、マトリックス樹脂の透明性を実質的に損なわない透光性のもの使用する必要がある。
塩化ビニル樹脂などのマトリックス樹脂に含有させる可塑剤としては、波長３００〜４００ｎｍ（蓄光材励起波長領域と重複する波長領域）の光線透過率が６０％以上で、かつ、波長４５０〜６５０ｎｍ（蓄光材から出射される可視光線の波長領域）の光線透過率が９０％以上である透光性の可塑剤、例えば、共役二重結合を有しないフタル酸系エステルの水添物、アジピン酸系エステル、アジピン酸系ポリエステル、エポキシ系エステル、ポリエーテルエステルなどが好ましく使用される。この中でも、フタル酸系エステルの水添物である、下記の［化１］の構造式で示されるジイソノニル−シクロヘキサン−ジカルボキシレートは、特に好ましく使用される。このジイソノニル−シクロヘキサン−ジカルボキシレートは、ＢＡＳＦ社製の「ＤＩＮＣＨ」（登録商標）の商品名で市販されている。なお、共役二重結合を有するフタル酸系エステル、トリメリット酸系エステル、安息香酸系エステルなどの可塑剤は、紫外線を吸収して、前記波長域の透光性の低下を招き、りん光輝度を低下させるので好ましくない。
このことは、後掲の［表１］における試料片Ｎｏ．５（共役二重結合を有しないフタル酸系エステルの水添物「ＤＩＮＣＨ」を含有させたもの）と、試料片Ｎｏ．９（共役二重結合を有するフタル酸系エステル「ＤＯＰ」を含有させたもの）とを対比すれば、「ＤＯＰ」を含有させた試料片Ｎｏ．９よりも、「ＤＩＮＣＨ」を含有させた試料片Ｎｏ．５の方が、りん光輝度も耐久性も優れていることから明らかである。
可塑剤の含有量は特に限定されないが、表面層１のマトリックス樹脂１００質量部に対して可塑剤を３０〜１００質量部含有させることが好ましい。
【００２７】
【化１】
0006398099.tif 000002
【００２８】
上記のように、波長３００〜４００ｎｍの光線透過率が６０％以上で、かつ、波長４５０〜６５０ｎｍの光線透過率が９０％以上である可塑剤は、蓄光材と共に表面層１のマトリックス樹脂に含有させても、可塑剤による蓄光材励起波長領域の光線の吸収が少ないので蓄光材の励起を阻害することが少なく、しかも、蓄光材から出射する可視光線（りん光）を殆ど吸収しないので、りん光輝度を高めるのに有効である。
【００２９】
表面層１のマトリックス樹脂に添加される添加剤である光安定剤としては、例えば、ステアリン酸のバリウム塩・亜鉛塩などの金属石鹸が好ましく使用され、紫外線を吸収するヒンダードアミン系の光安定材などは使用できない。
また、添加剤である熱安定剤としては、例えば、透明性が良いエポキシ系熱安定剤などが好ましく使用される。
光安定剤や熱安定剤などの添加剤の添加量は少量でよく、例えば、表面層１のマトリックス樹脂１００質量部に対して１０質量部以下の添加量とすれば十分である。
【００３０】
表面層１は、蛍光増白剤励起波長領域と重複する波長３００〜４００ｎｍの光線透過率が３０％以上であることが好ましい。このようにすると、蛍光増白剤励起波長領域と重複する３００〜４００ｎｍの波長領域の光線が表面層１を３０％以上の光線透過率で透過し、裏面層２に含有される蛍光増白剤を十分励起して、蛍光増白剤励起波長領域より長波長領域の光線を蛍光増白剤から出射するので、蓄光性複層樹脂部材全体としてのりん光輝度を確実に向上させることができる。
【００３１】
表面層１の厚さは特に限定されないが、０．５〜３ｍｍの厚さとするのが適当である。
【００３２】
一方、蓄光性複層樹脂部材Ａの裏面層２は透光性が要求されない層であり、この裏面層２のマトリックス樹脂には、蛍光増白剤の他に、可塑剤、無機充填剤、顔料、添加剤（例えば、光安定剤、熱安定剤、成形助剤など）等が適宜含有される。
裏面層２のマトリックス樹脂としては、前述した表面層１のマトリックス樹脂と同種又は異種の熱可塑性樹脂や熱硬化性樹脂が使用される。
【００３３】
裏面層２に含有させる蛍光増白剤としては、オキサゾール系、クマリン系、トリアゾール系、ビラゾロン系、ナフタルイミド系などの蛍光増白剤が挙げられるが、これらの中では、オキサゾール系蛍光増白剤である２，５−チオフェンジイルビス（５−ｔｅｒｔ−ブチル−１，３−ベンゾキサゾール)が特に好ましく使用される。その構造式を下記の［化２］に示す。
【００３４】
【化２】
0006398099.tif 000003
【００３５】
このオキサゾール系蛍光増白剤は、波長３２０〜４００ｎｍ（ピーク波長３７０ｎｍ）の紫外光線を吸収して励起され、波長４００〜４６０ｎｍ（ピーク波長４３０ｎｍ）の紫青から青緑の可視光線を出射するものであるが、後述するように、このオキサゾール系蛍光増白剤と酸化チタン（白色系顔料）が共存して複合体化すると、吸収する波長領域も、出射する波長領域も、短波長側にシフトし、波長２５０〜３５０ｎｍ（ピーク波長２８０ｎｍ）の紫外光線を吸収して、波長３５０〜４５０ｎｍ（ピーク波長４０５ｎｍ）の紫外光線ないし可視光線を出射する。
【００３６】
蛍光増白剤は２００〜７００の分子量を有するものが好ましく、この範囲の分子量を有する蛍光増白剤は、裏面層２のマトリックス樹脂に容易に分散し、且つ、裏面層２からブリードアウトし難いという利点がある。しかし、分子量が２００を下回ると、裏面層２から蛍光増白剤がブリードアウトし易くなり、また、分子量が７００を上回ると、マトリックス樹脂に対する蛍光増白剤の分散性が低下するという不都合を生じる。ちなみに、上記のオキサゾール系蛍光増白剤である２，５−チオフェンジイルビス（５−ｔｅｒｔ−ブチル−１，３−ベンゾキサゾール）の分子量は３１８であるので、裏面層２の塩化ビニル樹脂などのマトリックス樹脂に容易かつ均一に分散し、裏面層２からブリードアウトすることも殆どない。なお、低分子量の蛍光増白剤の例としては、下記［化３］に示すウンベリフェロンなどが挙げられる。
【００３７】
【化３】
0006398099.tif 000004
【００３８】
蛍光増白剤の含有量は、裏面層２のマトリックス樹脂１００質量部に対して０．１〜５質量部とすることが好ましく、この範囲の含有量であると、後掲の［表１］の試料片Ｎｏ．３、Ｎｏ．４、Ｎｏ．５、Ｎｏ．６のように、合格水準以上のりん光輝度と耐候性を得ることができる。けれども、後掲の［表１］に示すように、蛍光増白剤を含有しないもの（試料片Ｎｏ．１、Ｎｏ．２）はりん光輝度が合格水準を下回り、蛍光増白剤が８質量部と多過ぎるもの（試料片Ｎｏ．７）はりん光輝度も耐候性も合格水準を下回るようになる。
蛍光増白剤の更に好ましい含有量は０．５〜３質量部であり、この範囲内の含有量であるもの（試料Ｎｏ．３、Ｎｏ．４、Ｎｏ．５）は、後掲の［表１］に示すように、りん光輝度も耐候性も良好である。
【００３９】
上記のように、蛍光増白剤が裏面層２に含有されていると、表面層１を透過して裏面層２に入射した蛍光増白剤励起波長領域の光線を蛍光増白剤が吸収して励起され、蛍光増白剤励起波長領域よりも長波長領域の紫外光線ないし可視光線を出射するので、蓄光性複層樹脂部材Ａ全体としてのりん光輝度が向上する。そして、表面層１の蓄光材が、表面層１に入射した蓄光材励起波長領域の光線に加えて、蛍光増白剤から出射された光線のうち蓄光材励起波長領域の光線をも吸収して二重に励起されるため、りん光輝度が更に向上する。また、蛍光増白剤が裏面層２に含有されていると、蛍光増白剤が表面層１に含有されている場合のように、蓄光増白剤が蓄光材励起波長領域の光線を吸収して蓄光材の励起を阻害することがなく、また、蛍光増白剤によって表面層１の耐候性が低下したり、表面層１が粘着性を呈して汚れが付着することも防止できるようになる。
蛍光増白剤が表面層１に含有されていると、蓄光材の励起が阻害されてりん光輝度が低下し、耐候性も低下する。このことは、後掲の［表１］における試料片Ｎｏ．５（蛍光増白剤を裏面層に含有させたもの）と、試料片Ｎｏ．８（蛍光増白剤を表面層に含有させたもの）とを対比すれば明らかである。
【００４０】
裏面層２は、白色系顔料として酸化チタンを含有させることにより、略白色の層とすることが好ましく、そのようにすると、表面層１の蓄光材から裏面層２側に出射された可視光線（りん光）が略白色の裏面層２によって表面側に反射されるため、蓄光性複層樹脂部材Ａ全体としてのりん光輝度が更に向上する。このことは、後掲の［表１］における試料片Ｎｏ．１（裏面層に酸化チタンが含有されていないもの）のりん光輝度と、試料片Ｎｏ．２（裏面層に酸化チタンが含有されているもの）のりん光輝度を対比すれば明らかである。
【００４１】
また、裏面層２において蛍光増白剤と酸化チタンが共存すると、前述したように、蛍光増白剤から出射される光線の波長領域が短波長側にシフトする（オキサゾール系蛍光増白剤では波長３５０〜４５０ｎｍにシフトする）ため、蛍光増白剤から出射される光線の波長領域全体が蓄光材励起波長領域（ＳｒＡｌ２Ｏ４：Ｅｕ，Ｄｙでは波長２５０〜４５０ｎｍ）と重複するようになり、この蛍光増白剤から出射される重複波長領域の光線を表面層１の蓄光材が吸収して二重に励起されるので、りん光輝度が一層向上するようになる。
【００４２】
酸化チタンの含有量は、裏面層２のマトリックス樹脂１００質量部に対して５〜２０質量部とすることが好ましく、この範囲内で酸化チタンを含有させると、後掲の［表６］の試料片Ｎｏ．２４、Ｎｏ．４、Ｎｏ．２５、Ｎｏ．２６のように、合格水準以上のりん光輝度と耐候性を得ることができる。けれども、酸化チタンの含有量が３質量部と少な過ぎるもの（試料片Ｎｏ．２３）は、りん光輝度も耐候性も合格水準を下回る。また、酸化チタンの含有量が２０質量部のもの（試料片Ｎｏ．２６）は、りん光輝度も耐候性も合格水準以上であるが、耐熱性が合格水準を下回るようになるので、耐熱性も合格水準以上とするために、酸化チタンの含有量を５〜１５質量部とすることが更に好ましい。後掲の［表６］に示すように、耐候性は酸化チタンの含有量が増加するにつれて向上し、耐熱性は酸化チタンの含有量が増加するにつれて低下する。
【００４３】
裏面層２に含有させる充填剤としては、炭酸塩（炭酸カルシウム等）、珪酸塩（珪酸カルシウム等）、珪酸などの白色系の無機充填剤が好ましく使用される。黒色系や濃色系の充填剤は、裏面層２の光線反射を損ない、表面層１の蓄光材から裏面層２側に出射された光線の反射が不充分になって、りん光輝度が向上し難くなるので、好ましくない。裏面層２に充填剤を含有させると、その増量効果によって裏面層２のマトリックス樹脂の使用量が相対的に少なくなるので、経済的に有利である。
充填剤の含有量は特に限定されないが、裏面層２のマトリックス樹脂１００質量部に対して１００〜３００質量部含有させることが好ましい。１００質量部未満では光が裏面層を透過し、充填剤による増量効果も不充分であり、一方、３００質量部を超えると、酸化チタンが炭酸カルシウムに囲まれて酸化チタンの効果が低下し、また、裏面層２が脆弱化するからである。
【００４４】
裏面層２に添加する光安定剤としては、前述の表面層１に添加する光安定剤と同じもの、つまりステアリン酸のバリウム塩・亜鉛塩などの金属石鹸が好ましく使用される。この光安定剤の含有量は少量でよく、裏面層２のマトリックス樹脂１００質量部に対して５質量部以下の添加量とすれば十分である。
なお、裏面層２には、前述した熱安定剤を添加してもよいし、添加しなくてもよい。
【００４５】
裏面層２の厚さは特に限定されないが、表面層１と同様の厚さ、即ち、０．５〜３ｍｍの厚さとするのが好ましい。
【００４６】
蓄光性複層樹脂部材Ａの製造は、マトリックス樹脂に蓄光材などを配合した表面層形成用組成物と、マトリックス樹脂に蛍光増白剤、酸化チタンなどの配合した裏面層形成用組成物を調製し、これらの組成物を用いて、粉体成形、カレンダー成形、押出成形、又はそれらの組み合わせにより、表面層１と裏面層２を別々に形成して積層一体化するか、或いは、積層した状態で同時に成形するなど、所望の方法で製造すればよい。
【００４７】
以上のような構成の蓄光性複層樹脂部材Ａは、表面層１に蓄光材が含有され、裏面層２に蛍光増白剤が含有されているので、表面層１の蓄光材が、表面層１に入射した光線のうち蓄光材励起波長領域の光線を吸収して励起され、蓄光材励起波長領域よりも長波長領域の可視光線（りん光）を出射すると共に、裏面層２の蛍光増白剤が、表面層１を透過して裏面層２に入射した蛍光増白剤励起波長領域の光線を吸収して励起され、蛍光増白剤励起波長領域よりも長波長領域の紫外光線ないし可視光線を出射する。この蓄光性複層樹脂部材Ａは、上記のように蓄光材と蛍光増白剤を表面層１と裏面層２に別々に含有させることで、蓄光材励起波長領域と蛍光増白剤励起波長領域とが部分的又は全体的に重複する場合でも、その重複する励起波長領域の光線が表面層１を透過する間に蛍光増白剤によって吸収されないようにしてあるため、表面層１の蓄光材は蓄光材励起波長領域の光線を蛍光増白剤に阻害されることなく吸収し、十分に励起されてりん光を出射するのでりん光輝度が向上する。そして、表面層１の蓄光材から出射される可視光線（りん光）に加えて、裏面層２の蛍光増白剤も蛍光増白剤励起波長領域より長波長領域の紫外光線ないし可視光線を出射するので、蓄光性複層樹脂部材Ａ全体としてのりん光輝度が一層向上し、特に、蛍光増白剤から出射される光線の波長領域が蓄光材励起波長領域と重複する場合は、表面層１の蓄光材が、表面層１に入射した蓄光材励起波長領域の光線と、裏面層２の蛍光増白剤から出射された重複波長領域の光線を吸収して二重に励起されるため、りん光輝度が更に向上する。
【００４８】
また、この蓄光性複層樹脂部材Ａのように、蓄光材と蛍光増白剤が表面層１と裏面層２に別々に含有されていると、表面層に蓄光材と蛍光増白剤が一緒に含有されている場合のように、表面層１の耐候性が低下する心配がなく、しかも、表面層１が粘着性を呈しないので、表面層１に汚れが付着して蓄光材の励起や発光が阻害される心配もない。
更に、この蓄光性複層樹脂部材Ａのように、裏面層２が酸化チタンを含有した略白色の層であると、表面層１の蓄光材から裏面層側に出射された可視光線（りん光）が略白色の裏面層２によって表面側に反射されるため、りん光輝度が一層向上し、しかも、裏面層２において蛍光増白剤と酸化チタンが共存すると、蛍光増白剤から出射される光線の波長領域が短波長側にシフトして蓄光材励起波長領域と全体的に重複し、この重複領域の光線を表面層１の蓄光材が吸収して更に強く励起されるので、りん光輝度が一層向上する。
【００４９】
次に、本発明の更に具体的な実施例と比較例を挙げて説明する。
【００５０】
［実施例］
下記［表１］に示す組成の表面層用組成物と裏面層用組成物を調製し、厚さ１．５ｍｍの表面層用シートと厚さ１．５ｍｍの裏面層用シートを成形すると共に、両シートを積層して蓄光性複層樹脂部材の試料片Ｎｏ．３〜Ｎｏ．７、試料片Ｎｏ．９を作製した。
これらの試料片について、ＪＩＳ  Ｚ  ９１０７  りん光輝度の測定法に準じて２時間後のりん光輝度を測定し、更に、メタルハライドランプ方式による促進耐候試験を行い、各暴露時間での変色の度合いをブランク品と目視対比し、明らかな変色のない時間を測定値とする方法で耐候性を測定した。その結果を下記［表１］に示す。
［比較例］
比較のために、上記と同様の製法で、裏面層に蛍光増白剤も酸化チタンも含有しない試料片Ｎｏ．１と、裏面層に蛍光増白剤を含有しない試料片Ｎｏ．２と、表面層に蛍光増白剤を含有する試料片Ｎｏ．８を作製し、上記と同様に２時間後のりん光輝度と耐候性を測定した。その結果を下記［表１］に示す。
【００５１】
【表１】
0006398099.tif 000005
【００５２】
この表１を見ると、表面層のＰＶＣ樹脂１００質量部に対して蓄光材（ＳｒＡｌ２Ｏ４）を１５０質量部含有させ、裏面層のＰＶＣ樹脂１００質量部に対してオキサゾール系の蛍光増白剤［２，５−チオフェンジイルビス（５−ｔｅｒｔ−ブチル−１，３−ベンゾキサゾール)］を０．５〜５質量部、酸化チタンを１０質量部含有させた試料片Ｎｏ．３〜Ｎｏ．６は、いずれも２時間後のりん光輝度が合格水準の７０ｍｃｄ／ｃｍ２以上、耐候性が合格水準の１４０ｈｒ以上であり、りん光輝度も耐候性も向上していることが判る。
これに対し、裏面層に蛍光増白剤も酸化チタンも含有されない比較用の試料片Ｎｏ．１は、２時間後のりん光輝度が５５ｍｃｄ／ｍ２と悪く、また、裏面層に蛍光増白剤を含有させないで酸化チタンを含有させた比較用の試料片Ｎｏ．２は、試料片Ｎｏ．１に比べると、りん光輝度が６９ｍｃｄ／ｍ２と大幅に向上するが、それでも合格水準（７０ｍｃｄ／ｍ２）に達しない。
更に、蛍光増白剤を裏面層に含有させないで表面層に２．５質量部含有させた比較用の試料片Ｎｏ．８と、裏面層に蛍光増白剤を２．５質量部含有させた試料片Ｎｏ．５を対比すると、両者は蛍光増白剤の含有量が同じであるにも拘わらず、前者の試料片Ｎｏ．８はりん光輝度が６５ｍｃｄ／ｍ２と低く、合格水準を下回っている。これは、表面層に含有される蛍光増白剤が蓄光材励起波長領域の光線を吸収して、蓄光材の励起を阻害するからである。
以上のことから、蛍光増白剤を裏面層に含有させることは、蓄光性複層樹脂部材のりん光輝度を向上させるために必須であることが判る。
但し、裏面層における蛍光増白剤の含有量が８質量部と多過ぎる試料Ｎｏ．７は、りん光輝度も耐候性も低下して合格水準を下回るようになり、また、試料片Ｎｏ．２〜Ｎｏ．７のように、蛍光増白剤の含有量の増加に伴って耐候性も低下することから、裏面層における蛍光増白剤の含有量は０．１〜５質量部とするのが好ましく、そのなかでも、りん光輝度と耐候性の成績が良い試料片Ｎｏ．３〜Ｎｏ．６が包含される０．５〜３質量部の範囲内とするのが更に好ましいことが判る。
【００５３】
また、表１の比較用の試料片Ｎｏ．１と試料片Ｎｏ．２を対比すると、酸化チタンを裏面層に含有する試料片Ｎｏ．２は、酸化チタンを裏面層に含有しない試料片Ｎｏ．１に比べて、２時間後のりん光輝度が１４ｍｃｄ／ｍ２も向上しており、このことから、酸化チタンを裏面層に含有させることは、りん光輝度の向上に極めて有効であることが判る。
また、試料片Ｎｏ．９と試料片Ｎｏ．５を対比すると、表面層に含有させる可塑剤として、ＤＯＰ（共役二重結合を有する光線透過率の低いフタル酸系エステル）を用いた試料片Ｎｏ．９は、可塑剤として、ＤＩＮＣＨ（共役二重結合を有しない光線透過率の高いフタル酸系エステルの水添物）を用いた試料片Ｎｏ．５に比べて、りん光輝度も耐候性も低下している。これより、表面層に含有させる可塑剤は、共役二重結合を有しない光線透過率の高いものが好適であることが判る。
【００５４】
［実施例］
下記［表２］に示す組成の表面層用組成物と裏面層用組成物を調製し、厚さ１．５ｍｍの表面層用シートと厚さ１．５ｍｍの裏面層用シートを成形すると共に、両シートを積層して蓄光性複層樹脂部材の試料片Ｎｏ．１０、Ｎｏ．１１、Ｎｏ．１２、Ｎｏ．１３を作製した。
これらの試料片について、前記と同様にして２時間後のりん光輝度と耐候性を測定すると共に、蓄光材の脱落の難易は、シートを直径３０ｍｍの円柱に巻付けて固定した後、円周に沿ってセロハンテープをシート表面に圧着しながら貼付け、そのテープを剥離して、セロハンテープに付着した蓄光材の多寡を目視で確認して調べた。その結果を下記［表２］に示す。なお、前述の試料片Ｎｏ．４のりん光輝度、耐候性、蓄光材の脱落の難易についても、下記［表２］に併記する。
【００５５】
【表２】
0006398099.tif 000006
【００５６】
この表２を見ると、表面層に含有される蓄光材の平均粒子径が４０〜３５０μｍの範囲内にある試料片Ｎｏ．１１、Ｎｏ．４、Ｎｏ．１２は、２時間後のりん光輝度も耐候性も合格水準（７０ｍｃｄ／ｍ２、１４０ｈｒ）以上であり、蓄光材の脱落の難易についても「しない」もしくは「し難い」となっている。これに対し、蓄光材の平均粒子径が２５μｍと小さ過ぎる試料片Ｎｏ．１０や、蓄光材の平均粒子径が５００μｍと大き過ぎる試料片Ｎｏ．１３は、りん光輝度が低下して合格水準を下回るようになる。そして、蓄光材の平均粒子径が大きい試料片ほど、耐候性が低下し、蓄光材が脱落し易くなる傾向みられる。
以上より、蓄光材は、平均粒子径が４０〜３５０μｍのものが好ましく使用され、更に好ましい蓄光材の平均粒子径は５０〜３００μｍであることが判る。
【００５７】
［実施例］
下記［表３］に示す組成の表面層用組成物と裏面層用組成物を調製し、厚さ１．５ｍｍの表面層用シートと厚さ１．５ｍｍの裏面層用シートを成形すると共に、両シートを積層して蓄光性複層樹脂部材の試料片Ｎｏ．１４、Ｎｏ．１５、Ｎｏ．１６、Ｎｏ．１７、Ｎｏ．１８を作製した。
これらの試料片について、前記と同様にして２時間後のりん光輝度と耐候性を測定すると共に、曲げもろさは試料片を直径５０ｍｍ、４０ｍｍ、３０ｍｍ、２０ｍｍ、１０ｍｍ、５ｍｍの円柱に順に沿わせ、試料片に亀裂を生じない最大直径を評価値とした。その結果を下記［表３］に示す。なお、前述の試料片Ｎｏ．４のりん光輝度、耐候性、曲げもろさについても、下記［表３］に併記する。
【００５８】
【表３】
0006398099.tif 000007
【００５９】
この表３を見ると、蓄光材の含有量が表面層の塩化ビニル樹脂１００質量部に対して５０〜３００質量部の範囲内にある試料片Ｎｏ．１５、Ｎｏ．４、Ｎｏ．１６、Ｎｏ．１７、Ｎｏ．１８は、蓄光材の含有量が多いものほど、りん光輝度も耐候性も向上し、合格水準を上回っているが、蓄光材の含有量が２５質量部と少な過ぎる試料片Ｎｏ．１４は、りん光輝度も耐候性も合格水準を大きく下回っている。また、曲げもろさは、蓄光材の含有量が多くなるほど低下し、含有量が３００質量部の試料片Ｎｏ．１４は、曲げもろさが合格水準をクリアできなくなる。
これより、合格水準以上のりん光輝度と耐候性を得るためには、蓄光材の含有量を５０〜３００質量部とし、併せて合格水準以上の曲げもろさも得る場合は、蓄光材の含有量を５０〜２５０質量部とすればよく、１００〜２５０質量部とすれば一層好ましいことが判る。
【００６０】
［実施例］
下記［表４］に示す組成の表面層用組成物と裏面層用組成物を調製し、厚さがそれぞれ０．５ｍｍ、２．０ｍｍの表面層用シートと、厚さ１．５ｍｍの裏面層用シートを成形すると共に、これらのシートを積層して、表面層の厚さが０．５ｍｍで蓄光材の目付量が０．３９ｋｇ／ｍ２の試料片Ｎｏ．１９と、表面層の厚さが２．０ｍｍで蓄光材の目付量が１．５７ｋｇ／ｍ２の試料片、Ｎｏ．２０を作製した。
これらの試料片について、前記と同様にして２時間後のりん光輝度と耐候性を測定し、その結果を下記［表４］に示した。なお、前述の試料片Ｎｏ．４（表面層の厚さ１．５ｍｍ、蓄光材の目付量０．７８ｋｇ／ｍ２）のりん光輝度と耐候性の測定値も、下記［表４］に併記した。
【００６１】
【表４】
0006398099.tif 000008
【００６２】
この表４を見ると、表面層の厚さが増して、蓄光材の目付量が多くなるほど、りん光輝度も耐候性も向上するようになり、目付量が０．６〜１．８ｋｇ／ｍ２の範囲内にある試料片Ｎｏ．４、Ｎｏ．２０は、りん光輝度も耐候性も合格水準以上である。これに対し、蓄光材の目付量が０．３９ｋｇ／ｍ２と少な過ぎる試料片Ｎｏ．１９は、りん光輝度も耐候性も合格水準を下回っている。
これより、表面層のマトリックス樹脂に対する蓄光材の含有量が一定である場合は、表面層の厚さを変えることにより、蓄光材の目付量が０．６〜１．８ｋｇ／ｍ２となるように調節すればよいことが判る
【００６３】
［実施例］
下記［表５］に示す組成の表面層用組成物と裏面層用組成物を調製し、厚さがそれぞれ２．０ｍｍ、１．０ｍｍの表面層用シートと、厚さ１．５ｍｍの裏面層用シートを成形すると共に、これらのシートを積層して、表面層の厚さが２．１ｍｍ、蓄光材の目付量が１．２２ｋｇ／ｍ２、蓄光材の密度が０．５８ｇ／ｃｍ３である試料片Ｎｏ．２１と、表面層の厚さが１．１ｍｍ、蓄光材の目付量が１．２２ｋｇ／ｍ２、蓄光材の密度が１．１１ｇ／ｃｍ３である試料片Ｎｏ．２２を作製した。
これらの試料片について、前記と同様にして２時間後のりん光輝度と耐候性を測定し、その結果を下記［表５］に示した。なお、前述の試料片Ｎｏ．４（表面層の厚さ１．５ｍｍ、蓄光材の目付量１．２２ｋｇ／ｍ２、蓄光材の密度０．８１ｇ／ｃｍ３）のりん光輝度と耐候性の測定値も、下記［表５］に併記した。
【００６４】
【表５】
0006398099.tif 000009
【００６５】
この表５を見ると、表面層の蓄光材の目付量が適量で一定している場合は、蓄光材の密度が小さくなるにつれて、りん光輝度が向上するが、耐候性は低下することが判る。蓄光材の密度が０．５〜１ｇ／ｃｍ３の範囲にある試料片Ｎｏ．２１、Ｎｏ４は、りん光輝度も耐候性も合格水準以上であるが、蓄光材の密度が１．１１ｇ／ｃｍ３と大きい試料片Ｎｏ．２２は、耐候性が１５５ｈｒと良好で合格水準を上回るが、りん光輝度は合格水準を下回るようになる。蓄光材の密度が大きくなると、りん光輝度が低下するのは、波長３００〜７００ｎｍの光線は、蓄光材の密度が大きくなって蓄光材粒子の間隔が短くなるほど、透過しにくくなるからであるからと考えられる。これに対し、蓄光材の密度が大きくなるほど耐候性が向上するのは、表面層１を透過する紫外線量が少なくなるため、表面層と裏面層の紫外線による樹脂劣化が少なくなるからであると考えられる。
【００６６】
［実施例］
下記［表６］に示す組成の表面層用組成物と裏面層用組成物を調製し、厚さが１．５ｍｍの表面層用シートと、厚さ１．５ｍｍの裏面層用シートを成形すると共に、これらのシートを積層して、裏面層の酸化チタンの含有量が異なる蓄光材複層樹脂部材の試料片Ｎｏ２３、Ｎｏ．２４、Ｎｏ．２５、Ｎｏ．２６、Ｎｏ．２７を作製した。
これらの試料片について、前記と同様にして２時間後のりん光輝度と耐候性を測定すると共に、耐熱性を２００℃のオーブン中に２０分間放置し、それによる試料片の色相変化を目視で確認するという方法で測定し、その結果を下記［表６］に示した。なお、前述の試料片Ｎｏ．４のりん光輝度、耐候性、耐熱性の測定値も、下記［表６］に併記した。
【００６７】
【表６】
0006398099.tif 000010
【００６８】
この表６を見ると、裏面層の酸化チタンの含有量が多い試料片ほど、耐候性が向上し、耐熱性が低下することが判る。そして、りん光輝度は、酸化チタンの含有量が１０〜１５質量部に達するまで上昇し、それより多くなると低下する傾向がある。酸化チタンの含有量が５〜２０質量部である試料片Ｎｏ．２４、Ｎｏ．４、Ｎｏ．２５、Ｎｏ．２６は、りん光輝度も、耐候性も、耐熱性も合格水準以上となるが、酸化チタンの含有量が３質量部と少な過ぎる試料片Ｎｏ．２３は、りん光輝度と耐候性が合格水準を下回り、酸化チタンの含有量が３０質量部と多過ぎる試料片Ｎｏ．２７は、りん光輝度と耐熱性が合格水準を下回るようになる。
これより、合格水準以上のりん光輝度と耐候性と耐熱性を得るために好ましい酸化チタンの含有量は、裏面層のマトリックス樹脂１００質量部に対して５〜２０質量部であることが判る。
【符号の説明】
【００６９】
１    表面層
２    裏面層
Ａ    蓄光性複層樹脂部材
【図１】
0006398099.tif 000011